(57)【要約】本発明は、前面基板（10）（特に透明ガラス基板）をもつ、吸収性太陽電池材料を有する太陽電池に関するものであって、主表面に、少なくとも１の金属機能層（40）（特に銀をベースにした）をもつ薄膜積層から構成される透明電極被膜（100）、及び、少なくとも２の反射防止被膜(20,60)を有し、前記反射防止層（60）は前記金属機能層の上で基板に反対方向に設けられ、基板から最も遠く電流を通す層（66）を有し、抵抗ρが２×10−４Ω.ｃｍ乃至10Ω.ｃｍであること、特にＴＣＯをベースとすることを特徴とする。【選択図】図２
2010534929.tif 000002
【特許請求の範囲】
【請求項１】
吸収性太陽電池材料を有する太陽電池（１）であって、
前面基板、特に透明ガラス基板（10）をもち、
主表面上に、少なくとも１の金属機能層（40）（特に銀をベースにした）をもつ薄膜積層から構成される透明電極被膜（100）、及び、少なくとも２の反射防止被膜(20,60)を有し、前記反射防止被膜はそれぞれ少なくとも１の反射防止層（24,26;64,66）を有し、前記機能層（40）は前記２の反射防止層の間に設けられ、以下を特徴とする太陽電池。
前記反射防止層（60）は前記金属機能層(40)の上で前記基板と反対方向に設けられ、前記基板から最も離れて電流を通す層（66）を有し、抵抗ρが2×10−４Ω.ｃｍ乃至10Ω.ｃｍであり、特にＴＣＯをベースとする。
【請求項２】
電流を通す層の厚さは、基板から最も離れている反射防止被膜(60)の光学的厚さの50 乃至 98 %の光学的厚さであり、特に基板から最も離れている反射防止被膜(60)の光学的厚さの85％乃至98％の光学的厚さであることを特徴とする請求項１に記載の太陽電池（１）。
【請求項３】
電流を通す層の光学的厚さは、基板からみて、金属機能層(40)の上に配置された反射防止被膜(60)の光学的厚さ全体であることを特徴とする請求項１に記載の太陽電池（１）。
【請求項４】
金属機能層(40)の上で基板と反対方向に配置された反射防止被膜(60)の光学的厚さは、太陽電池材料の最大吸収波長λmの約半分に等しいことを特徴とする請求項１乃至３のいずれか１項に記載の太陽電池（１）。
【請求項５】
金属機能層(40)の上で基板方向に配置された反射防止被膜(60)の光学的厚さは、太陽電池材料の吸収スペクトラムと太陽スペクトラムとの積の最大波長λＭの約半分に等しい光学的厚さであることを特徴とする請求項１乃至４のいずれか１項に記載の太陽電池（１）。
【請求項６】
金属機能層(40)の上で基板方向に配置された反射防止被膜(60)の光学的厚さは、太陽電池材料の吸収波長λmの0.45乃至0.55倍（これら数値を含む）の光学的厚さで、好ましくは、前記金属機能層（40）の上に配置された反射防止被膜(60)は太陽電池材料の吸収スペクトラムと太陽スペクトラムとの積の最大波長λＭの0.45乃至0.55倍（これら数値を含む）の光学的厚さであることを特徴とする請求項１乃至５のいずれか１項に記載の太陽電池（１）。
【請求項７】
金属機能層（40）の上で基板方向に配置された反射防止被膜（20）の光学的厚さは、太陽電池材料の最大吸収波長λmの約１/８に等しい光学的厚さであることを特徴とする請求項１乃至６のいずれか１項に記載の太陽電池（１）。
【請求項８】
金属機能層（40）の上で基板方向に配置される反射防止被膜（20）の光学的厚さは、太陽電池材料の吸収スペクトラムと太陽スペクトラムとの積の最大波長λＭの約１/８に等しい光学的厚さであることを特徴とする請求項１乃至７のいずれか１項に記載の太陽電池（１）。
【請求項９】
金属機能層(40)の下に配置された反射防止被膜(20)の光学的厚さは、太陽電池材料の吸収波長λmの0.075乃至0.175倍（これら数値を含む）の光学的厚さであり、好ましくは、前記金属機能層(40)の下に配置された反射防止被膜(20)は太陽電池材料の吸収スペクトラムと太陽スペクトラムとの積の最大波長λＭの0.075乃至0.175倍（これら数値を含む）の光学的厚さであることを特徴とする請求項１乃至８のいずれか１項に記載の太陽電池（１）。
【請求項１０】
基板（10）は、電極被膜（100）の下に、基板の反射値より小さい反射率ｎ１５を示すベースの反射防止層（15）を有し、前記ベースの反射防止層（15）は、好ましくは、シリコン酸化物又はアルミニウム酸化物、又はこれら２つの混合物であることを特徴とする請求項１乃至９のいずれか１項に記載の太陽電池（１）。
【請求項１１】
基板反射防止層(15)の物理的厚さは、好ましくは10乃至300nmであることを特徴とする請求項１０に記載の太陽電池（１）。
【請求項１２】
機能層(40)は、酸化物ベース、特に亜鉛酸化物ベースの、必要に応じてドープされ、必要に応じてアルミニウムでドープされた濡れ層（26）の上に蒸着されることを特徴とする請求項１乃至１１のいずれか１項に記載の太陽電池（１）。
【請求項１３】
機能層（40）が少なくとも１の下のブロッキング被膜（30）の直接上に、及び/又は、少なくとも１の上のブロッキングの被膜（50）の直接下に設けられることを特徴とする請求項１乃至１２のいずれか１項に記載の太陽電池（１）。
【請求項１４】
少なくとも１のブロッキング被膜(30,50)は、好ましくは、Ｎｉ又はＴｉをベースとし、又は、Ｎｉベースの合金をベースとし、特にＮｉＣｒ合金をベースとすることを特徴とする請求項１３に記載の太陽電池（１）。
【請求項１５】
金属機能層の基板方向に下の被膜(20)及び/又は金属機能層の上の被膜(60)は、混合酸化物、特に亜鉛錫の混合酸化物、または錫とインジウムとの混合酸化物（ＩＴＯ）をベースとする層を有することを特徴とする請求項１乃至14のいずれか１項に記載の太陽電池（１）。
【請求項１６】
基板方向に金属機能層の下の被膜(20)及び/又は金属機能層の上の被膜(60)は、高い反射率をもつ、特に2.35と等しいか大きい層、例えば、チタン酸化物をベースとする層をもつことを特徴とする請求項１乃至１５のいずれか１項に記載の太陽電池（１）。
【請求項１７】
前面基板(10)と反対方向に電極被膜（100）の上に太陽電池材料（200）をベースとした被膜をもつことを特徴とする請求項１乃至１６のいずれか１項に記載の太陽電池（１）。
【請求項１８】
前記電極被膜（100）は、建築用ガラスの積層で、特に＜強化可能＞又は＜強化＞建築用ガラスの積層で、具体的には、low-Ｅの積層、特に＜強化可能＞又は＜強化＞low-Eの積層で構成されることを特徴とする請求項１乃至１７のいずれか１項に記載の太陽電池（１）。
【請求項１９】
請求項１乃至１８のいずれか１項に記載された太陽電池用の薄膜積層で被膜された基板（１０）であって、特に、建築用ガラスの基板、特に＜強化可能＞又は＜強化＞建築用ガラスの基板、具体的には、low-Ｅの基板、特に＜強化可能＞又は＜強化＞low-Ｅの基板（10）であって、
前記薄膜積層は、少なくとも１の、特に銀ベースの金属機能層（40）、及び、少なくとも２つの反射防止被膜（20，60）で構成され、前記被膜はそれぞれ、少なくとも１の反射防止層（24, 26 ; 64, 66）を有し、前記機能層（40）は、２つの反射防止被膜（20，60）の間に配置されており、
前記金属機能層（40）の上に基板と反対方向に設けられた反射防止層（60）は、基板に最も遠く離れている電流を通す層（66）を有し、抵抗ρが２×10−４Ω.ｃｍ乃至10Ω.ｃｍであること、特にＴＣＯをベースとすることを特徴とする基板（10）。
【請求項２０】
太陽電池（１）、特に、請求項１乃至１８のいずれか１項に記載された太陽電池（１）の前面基板（10）作成用の薄膜積層の被膜基板の使用方法。
但し、前記基板は、薄膜積層から構成される透明電極被膜（100）を有し、
前記薄膜積層は、少なくとも１の、特に銀ベースの金属機能層（40）、及び、少なくとも２つの反射防止被膜（20，60）で構成され、前記被膜はそれぞれ、少なくとも１の反射防止層（24, 26 ; 64, 66）を有し、前記機能層（40）は、２つの反射防止被膜（20，60）の間に配置されており、
前記金属機能層（40）の上に基板と反対方向に設けられた反射防止層（60）は、基板に最も遠く離れている電流を通す層（66）を有し、抵抗ρが２×10−４Ω.ｃｍ乃至10Ω.ｃｍであること、特にＴＣＯをベースとする。
【請求項２１】
電極被膜（100）を有する基板（10）が、建築用ガラスの基板、特に＜強化可能＞又は＜強化＞建築用ガラスの基板で、具体的には、特に＜強化可能＞又は＜強化＞low-Ｅの積層である請求項20に記載の使用方法。
【請求項２２】
金属機能層（40）の上に基板と反対方向に設けられた反射防止被膜の光学的厚さが、太陽電池材料の最大吸収波長の約半分である請求項２０又は２１に記載の使用方法。
【請求項２３】
電流を通す層（66）の光学的厚さが、基板から最も遠い反射防止被膜(60)の光学的厚さの50乃至98％であり、特に、光学的厚さが基板から最も遠い反射防止被膜(60)の光学的厚さの85乃至98％である、請求項２２に記載の使用方法。
【請求項２４】
前記電流を通す層（66）の光学的厚さが、基板から離れた、金属機能層（40）の上に設けられた反射防止被膜（60）の光学的厚さ全体である、請求項２０乃至２３のいずれか１項に記載の使用方法。
【発明の詳細な説明】
【技術分野】
【０００１】
本発明は、太陽電池の前面基板に関するもので、特に透明ガラス基板に関する。
【背景技術】
【０００２】
太陽電池において、入射光を受け、電気エネルギーを生成する光電材料を持つ電池システムは、背面基板と前面基板との間に配置される。該前面基板は入射光が光電材料に到達する前に、通過する第１基板である。
【０００３】
太陽電池においては、入力光が上から到来すると考えられる場合、前面基板は、通常、光電材料に向って主表面の下に、下部に設けられる光電材料と電気的に接触する透明電極被膜を有している。
【０００４】
例えば、前面電極被膜は太陽電池の負極を構成する。
【０００５】
太陽電池は背面基板の方向に電極被膜を有している。これは太陽電池の正極を構成する。しかし、一般的に、背面基板の被膜は透明ではない。
【０００６】
本発明においては、技術用語“太陽電池”は太陽光を変換することによりその電極間に電流を生成する素子のアセンブリを意味する。その際、そのアセンブリの大きさ、生成される電流、電圧の大きさ、特に、前記アセンブリが１又はそれ以上の内部電気接続（直列及び/又は並列）を有するかには関係しないと理解すべきである。
本発明において“太陽電池”は、“太陽電池モジュール”又は“太陽電池パネル”と同義である。
【０００７】
前面基板の透明電極被膜に通常使用される材料は、一般的に、ＴＣＯ（透明電気伝導酸化物）をベースとする材料である。例えば、インジウム錫酸化物（ＩＴＯ）又はアルミニウムドープト亜鉛酸化物（ＺｎＯ：Ａｌ）又はボロンドープト亜鉛酸化物（ＺｎＯ：Ｂ）、又はフッ素ドープト錫酸化物（ＳｎＯ２：Ｆ）をベースとするものである。
【０００８】
これら材料は化学的に、例えば、化学気相蒸着法（ＣＶＤ）又は、プラズマ化学気相成長法（ＰＥＣＶＤ）により蒸着される。又は、物理的に、例えば、カソードスパッタリングで真空蒸着することにより、又はマグネトロン スパッタリングにより行うことができる。
【０００９】
しかし、所望の電気伝導度を、又は所望の小さい抵抗を得るためには、ＴＣＯをベースとする材料で作成される電極被膜は、物理的に比較的厚く、約500−1000nm又はその何倍かで蒸着される必要がある。その厚みの層に蒸着されるときには、これら材料のコストは高価なものになる。
【００１０】
蒸着プロセスが熱を必要とする場合、更に生産コストが高くなる。
【００１１】
ＴＣＯベース材料で作られる電極のもう１つの大きな欠点は、選択された材料に対して、その物理的厚さは常に最終的に得られる電気伝導度と最終的に得られる透明度との間で妥協するという事実である。物理的に厚くなるほど、電気伝導度は高くなるが、透明度は低くなる。反対に、物理的に薄くなるほど、透明度は高くなる。
【００１２】
従って、ＴＣＯベースの材料でできた電極被膜は、被膜の導電度、透明度を独立して最適化することはできない。
【００１３】
先行技術である国際出願WO 01/43204には、太陽電池を製造する方法が記載されている。この方法では、透明電極被膜がＴＣＯベースの材料で作成されず、前面基板の主表面に蒸着された薄膜積層で構成されている。この被膜は少なくとも１つの金属機能層、特に銀ベースの１の層及び少なくとも２の反射防止被膜を含んでいる。前記反射防止被膜は少なくとも１の反射防止層を含み、前記機能層は2つの反射防止被膜の間に設けられる。
【００１４】
この方法は重要である。光が上から太陽電池の中に入射する場合、酸化物又は窒化物から構成された少なくとも１の屈折率の高い層が、この方法を使って、金属機能層の下に、太陽電池材料の上に、蒸着されるからである。
【００１５】
この文献には、金属機能層を囲む２つの反射防止被膜（即ち、金属機能層の下に基板方向に蒸着された反射防止被膜、及び、金属機能層の上で基板と反対方向に蒸着された反射防止被膜）が、それぞれ少なくとも一つの高屈折率の材料（この場合、亜鉛酸化物（ZnO）又はシリコン窒化物（Si3N4））の層を持つ１つの実施例が記載されている。
【先行技術文献】
【特許文献】
【００１６】
【特許文献１】国際出願  WO 01/43204
【００１７】
しかし、この方法は更に改良することができる。
【発明の概要】
【発明が解決しようとする課題】
【００１８】
本発明の目的は、電極被膜と太陽電池材料との間の電荷移動を容易に制御し、電池の効率を改善することである。
【課題を解決するための手段】
【００１９】
本発明の対象は、広い意味において、請求項１で請求される“吸収性太陽電池材料から構成される太陽電池”である。この電池は前面基板を、特に透明なガラス基板を有している。この基板は主表面の上に薄い積層の透明電極被膜を有しており、これは、特に銀をベースとする少なくとも１の金属機能層、少なくとも２つの反射防止被膜を有している。上記反射防止被膜は各々、少なくとも１の反射防止被膜を有している。前記機能層は２つの反射防止被膜の間に配置される。金属機能層の上に基板と反対方向に設けられた反射防止被膜は、基板から最も遠く離れて、電流を導通する層を有している。その抵抗ρは、特にＴＣＯベースで2×10-4Ω.cm乃至10Ω.cmである。
【００２０】
抵抗ρは、層のスクエア当たりの抵抗Ｒとその厚みとの積に一致する。
【００２１】
本発明では、用語《反射防止層》は、その性質から見て、材料は《非金属》、即ち金属ではないと理解しなければならない。本発明において、この技術用語は、材料の抵抗率[導電体の抵抗（一般的に、ρ＜１０−３Ω.cm)、絶縁体の抵抗（一般的に、ρ＞１０−９Ω.cm)、または半導体（一般的に、前者の間の値)]について制限するものではない。
【００２２】
本発明の実施に適合する透明酸化物導電体は次のものから選択される：ITO, ZnO: Al, ZnO: B, ZnO: Ga, SnO2: F, TiO2: Nb, Cadmium Stannate、必要に応じてドープされた（例えば、アンチモンSbで）亜鉛錫の酸化物SnxZny0z（但し、ｘ、ｙ、ｚは数）、一般的に、Al, Ga, Sn, Zn, Sb, In, Cd, Ti, Zr, Ta, W 及び Moのうちの少なくとも１の元素から得られた透明導電酸化物、及び、特に、少なくともこれら元素の別の１つでドープされたこれら元素の１に基づく酸化物、又は、“必要に応じて少なくとも１の第３の元素でドープされた、これら元素のうち少なくとも２つが混合された酸化物”。
【００２３】
（太陽電池材料と接触している）電流を通す層の厚さは、基板から最も離れている反射防止被膜の光学的厚さの50乃至98 %の光学的厚さ、特に85％乃至98％の光学的厚さであることが好ましい。
【００２４】
更に、金属機能層の上で基板方向に設けられた反射防止被膜の全体は、電流を通す終端層（couche de terminaison）で構成し、蒸着層の数を減らし、蒸着方法を簡素化することができる。
【００２５】
電流を通す層の光学的厚さは、基板から離れた、金属機能層の上に設けられた反射防止被膜の光学的厚さ全体である。
【００２６】
反対に、金属機能層の上に設けられた反射防止被膜は、全体として（その厚さ全体として）、電気的絶縁物であることはできない。
【００２７】
通常の太陽電池材料の吸収率（absorption）は材料毎に相違していることが知られているが、本発明者らは、太陽電池の前面電極被膜を形成するために、前記のタイプ薄膜積層を決定するに必要な光学特性を検討した。
【００２８】
金属機能層の上で基板の反対方向に設けられた反射防止被膜の光学的厚さは、太陽電池材料の最大吸収波長λmの約半分に等しいことが好ましい。
【００２９】
金属機能層の下で基板方向に設けられた反射防止被膜の光学的厚さは、太陽電池材料の最大吸収波長λmの約１/８に等しいことが好ましい。
【００３０】
好ましい変形例において、太陽電池材料の吸収最大波長λmは太陽スペクトラムにより加重計算される。
【００３１】
この変形例において、金属機能層の上で基板方向に設けられた反射防止被膜の光学的厚さは、太陽電池材料の吸収スペクトラムと太陽のスペクトラムとの積の最大波長λＭの約１/２に等しい。
【００３２】
また、この変形例において、金属機能層の下で基板方向に設けられた反射防止被膜の光学的厚さは、太陽電池材料の吸収スペクトラムと太陽のスペクトラムとの積の最大波長λＭの約１/８に等しい光学的厚さである。
【００３３】
好ましい変形例では、金属機能層の上に設けられた反射防止被膜の光学的厚さは、太陽電池材料の吸収波長λmの0.45乃至0.55倍（これら数値を含む：en incluant ces valeurs）の光学的厚さを有している。前記金属機能層の上に設けられた反射防止被膜（40）は、太陽電池材料の吸収スペクトラムと太陽のスペクトラムとの積の最大波長λＭの0.45乃至0.55倍（これら数値を含む）の光学的厚さであることが好ましい。
【００３４】
また、好ましい実施例では、金属機能層の下に設けられた反射防止被膜は、太陽電池材料の吸収波長λmの0.075乃至0.175倍（これら数値を含む）の光学的厚さを有している。前記金属機能層の下に設けられた反射防止被膜は太陽電池材料の吸収スペクトラムと太陽のスペクトラムとの積の最大波長λＭの0.075乃至0.175倍（これら数値を含む）の光学的厚さであることが好ましい。
【００３５】
本発明によると、太陽電池の最高効率を得るために、好ましくは、最適光学路が太陽電池材料の吸収最大波長λmに応じて決められる。または、太陽スペクトラムと太陽電池材料の吸収スペクトラムの積の最大波長λＭに応じて決められる。
【００３６】
ここで、参照される太陽スペクトラムは、ASTM標準により決められるAM1.5太陽スペクトラムである。
【００３７】
本発明で《被膜》は、被膜の内部に、単一の又は複数の異なる材料層がありえると理解すべきである。
【００３８】
驚くべきことで、他の特徴と独立していることであるが、機能薄膜単層の積層の電極被膜（金属機能層の上に設けられた反射防止被膜[金属機能層の下に設けられた反射防止層の光学的厚さの約４倍の光学的厚さを示す]を持つ）の光学路により、太陽電池の効率を改良することができ、電池が動作する間に発生するストレスに対する抵抗性（resistance）が改善される。
【００３９】
金属機能層の上で基板方向に設けられた前記反射防止被膜の光学的厚さは、金属機能層の下に設けられた反射防止層の光学的厚さの約3.1乃至4.6倍の厚さであることが好ましい；更に、金属機能層の上で基板方向に設けられた前記反射防止被膜の光学的厚さは、金属機能層の下に設けられた反射防止層の光学的厚さの約3.2乃至4.2倍の厚さであることが好ましい（これら数値を含む）。
【００４０】
金属機能層を取り囲む被膜の目的は、金属機能層の《反射を防止する（antirefleter）》ことである。このために、《反射防止被膜（revetements antireflets）》と呼ばれている。
【００４１】
実際に、仮に機能層（10nmのオーダーの物理的に薄い層で）を使って電極被膜にとって望ましい電気伝導度を得ることができるとしても、前記層は光路をかなりブロックする。
【００４２】
反射防止システムがないと、可視及び近赤外における光伝送量は極めて小さい。他方、可視及び近赤外における光反射は極めて大きい。本発明の目的は太陽電池の電極を提供することである。
【００４３】
用語《光路》は、ここでは、特定の意味を有し、Fabry-Perot干渉フィルタの金属機能層の上、又は下の種々の反射防止被膜の光学的厚さの総和を意味する。被膜が単一層の場合、被膜の光学的厚さは“材料の物理的厚さとその反射率の積”に等しいこと、又は複数層の場合、各層の材料の“物理的厚さとその反射率の積”の総和であることに留意すべきである。
【００４４】
本発明による光路は、絶対的に、金属機能層の物理的厚さの関数である。しかし実際には、金属機能層の物理的厚さ（所望の伝導度を得ることが可能である）の範囲内で、いわば、変化しないことが分かった。１の（又は複数の）機能層が銀をベースにしており、5乃至20nm（これら数値は含まれる）の間の物理的厚さであるときには、本発明による方法が適切である。
【００４５】
本発明による薄膜積層タイプは建物窓ガラスの技術分野又は自動車ガラスの技術分野では周知であり、《low-Ｅ（bas-emissif）》及び/又は《ソーラー制御》タイプとして公知である。
【００４６】
本発明の発明者は、特にlow-Ｅ窓ガラスに使用されるタイプの積層、特に、《強化（trempable）》又は《強化用（a tremper）》積層として知られている積層が太陽電池の電極被膜として適切であることを見出した。
【００４７】
従って、本発明は、本発明の特性を示す建築窓ガラス用薄膜積層を、特に、《強化可能(trempable)》又は《強化(a tremper)》タイプのlow-Ｅ積層を利用し、太陽電池の前面基板を作成することを目的としている。
【００４８】
本発明は、強化のための熱処理を行った薄膜積層の使用、ならびに、仏国特許願FR 2911130で公知のタイプの熱表面処理を行った、本発明の特徴を示す建築用窓ガラス（vitrage architectural）の薄膜積層の使用を目的とする。
【００４９】
本発明では、《強化》積層又は基板は、重要な光学特性及び熱特性（放射度(emissivite）に直接関係するスクエア当たりの抵抗により表現される）が熱処理の間に維持されることを意味する。
【００５０】
従って、例えば、１の同一のビルの正面に、強化基板及び非強化基板を一体化する（これらは同一積層の被膜で、反射の色及び/又は光の反射/伝播を見ただけでは、１つ１つを区別できない）ガラスパネルを順次一緒に近傍に設けることができる。
【００５１】
例えば、次の熱処理の前後に変化を示す積層の被膜積層体または基板は、強化可能と見なされる。これら変化は目に見えないからである；
−（可視領域における）光伝播の小さい変化ΔＴL；３％より小さく、更に２％より小さい；及び/又は
−（可視領域における）光反射の小さい変化ΔＲＬ；３％より小さく、更に２％より小さい；及び/又は
−（Ｌａｂシステムにおける）色の小さい変化
ΔＥ＝√（（ΔL＊）２+（Δａ＊）２+（Δｂ＊）２）；３％より小さく、更に２％より小さい。
【００５２】
本発明の意味で《強化》積層又は基板とは、“熱処理前は受け入れ可能でない又は全部は受け入れ可能ではないとしても、熱処理後、被膜をもつ基板の光学特性及び熱特性は、受け入れ可能である”と理解すべきである。
【００５３】
例えば、熱処理する前には少なくとも次の特徴を持たなかったとしても、熱処理後、次の特徴を持つ積層又は“積層被膜をもつ基板”は、本発明においては、強化されたと考えられる。
−可視領域における、少なくとも65％又は70％又は少なくとも75％の高い光伝送率ＴL、及び/又は
−可視領域における、10％より、更に８％より、更に５％より小さい光吸収率（は、１−ＴL-ＲLで定義される）、及び/又は、
−少なくとも、通常使用される伝導性酸化物の抵抗と同等のスクエア当たりの抵抗。特に、20Ω/□、更に15Ω/□、更には10Ω/□と同等又は小さい抵抗。
【００５４】
従って、電極被膜は透明でなければならない。基板の上に設けられて、300nm乃至1200nmで65％の、更に75％の好ましくは85％更に少なくとも90％の最小平均光伝送率をもつ必要がある。
【００５５】
仮に前面基板が、薄膜蒸着の後であって太陽電池に配置する前に、熱処理、特に強化処理を受けるときに、積層被膜基板は熱処理前に電極被膜となるが、低透明度である可能性がある。例えば、この熱処理前に、可視領域の光伝送度が、65％より小さく、更に50％より小さい可能性がある。
【００５６】
熱処理前に、被膜電極は透明であり、熱処理後、300nm乃至1200nm（可視領域）で、平均光伝送率、65％、更に75％の好ましくは85％更に少なくとも90％であることが重要である。
【００５７】
更に、本発明の範囲内で、積層は、必ずしも、最良の光伝送性を持つわけではないが、本発明による太陽電池の意味で最良の光伝送性をもつ。
【００５８】
金属機能層の下に設けられる反射防止被膜は拡散に対する、特に、基板に由来するナトリウム拡散に対する化学的バリア機能を持つ。これにより電極被膜が、特に金属機能層が、特に熱強化処理のときに、保護される。
【００５９】
特定の変形例において、基板は電極被膜の下部に、基板の反射率に近い低反射率を持つベース反射防止層を有している。前記ベース反射防止層は、シリコン酸化物又はアルミニウム酸化物、又はこれら２つの混合物をエースとすることが好ましい。
【００６０】
更に、この誘電体層は拡散、ナトリウム拡散に対して化学的バリアを形成することができる。これにより電極被膜が、特に金属機能層が、特に熱強化処理のときに、保護される。
【００６１】
本発明において、誘電体層は電荷移動（電流）に寄与しない層である。つまり、電荷移動に対する寄与効果は、電極被膜のその他の層（複数）のそれと比較して０と考えられる。
【００６２】
更に、この基板反射防止層の物理的厚さは、10乃至300nｍ又は35乃至200nmが好ましく、更に50乃至120nmが好ましい。
【００６３】
金属機能層（又は各金属機能層）は薄膜誘電体層の上に結晶化された形態で設けられることが好ましい。前記薄膜誘電体層も結晶化されることが好ましい（その上に設けられる金属層の適切な結晶方向を促進するから、《濡れ層》（couche de mouillage）と呼ばれている）。
【００６４】
この（各）金属機能層は、銀、銅、金をベースにすることができ、少なくとも別の１の元素でドープされてもよい。
【００６５】
通常、ドーピングとは、層における金属元素のモル質量として１０％より小さい量が存在することを意味する。“をベースとして”とは、通常、材料を多量に含む層、つまり、モル質量の材料を少なくとも50％含む層を意味する。なお、“をベースとして”はドーピングを含む。
【００６６】
電極被膜を実現する薄膜積層は、機能の１層被膜、つまり単一機能層であることが好ましい。しかし、それは多層機能層、特に機能二層であってよい。
【００６７】
従って、機能層は、酸化物ベース、特に亜鉛酸化物ベースの、必要に応じてドープされ、必要に応じてアルミニウムでドープされた濡れ層の上に（更に直接上に）蒸着されることが好ましい。
【００６８】
濡れ層の物理的厚さ（又は実際の厚さ）は、2乃至30nmが好ましく、更に3乃至20nmが好ましい。
【００６９】
この濡れ層は誘電体で、抵抗ρ（ρは、その厚さと層のスクエア当たりの抵抗との積で決まる）が、0.5Ωｃｍ＜ρ＜200Ωｃｍ、又は、50Ωｃｍ＜ρ＜200Ωcmであることが好ましい。
【００７０】
積層は、一般的に、スパッタリング、必要に応じマグネトロンスパッタリングのような真空技術を使う連続蒸着により形成される。ブロッキング被膜（revetement de blocage）と呼ばれる極めて薄い１又は２の被膜を設けることが可能であるが、この被膜は反射防止被膜部分（各金属機能層（特に銀ベースの）の直接下、上又は各側面に蒸着される）を形成しない。
基板方向の機能層の下の被膜が、蒸着後に行われる熱処理の間に接着、核形成、及び/又は保護被膜（revetement d’accrochage,de nucleation et/ou de protection）として機能する。また、機能層の上の被膜が、保護又は《犠牲》（sacrificiel）被膜として機能する。特に熱処理の間に、その上にある層からの酸素の攻撃及び/又はマイグレーションによる金属機能層の変質を防止し、更に、その上にある層が、酸素存在下のスパッタリングにより蒸着される場合の酸素のマイグレーションによる金属機能層の変質を防止する。
【００７１】
本発明において、層又は被膜の蒸着が別の蒸着の直接下で、又は直接上で行われる。したがって、これら２つの蒸着の間に別の層を挿入することはできない。
【００７２】
少なくとも１のブロッキング被膜は、Ｎｉ又はＴｉをベースにすることが好ましい。又はＮｉをベースにした合金をベースとすることが好ましく、特にＮｉＣｒ合金をベースとすることが好ましい。
【００７３】
“金属機能層の基板方向に下の被膜”及び/又は“金属機能層の上の被膜”は、混合酸化物、特に亜鉛錫の混合酸化物、または錫とインジウム（ＩＴＯ）との混合酸化物をベースとする層を有することが好ましい。
【００７４】
更に、“基板方向に金属機能層の下の被膜”及び/又は“金属機能層の上の被膜”は高い反射率（特に2.2と等しいか大きい）の層、例えば、シリコンナイトライドをベースとし、必要に応じて、例えば、アルミニウム又はジルコニウムでドープされた層をもつことができる。
【００７５】
更に、基板方向に金属機能層の下の被膜及び/又は金属機能層の上の被膜は、高い反射率（特に2.35と等しいか大きい）の層、例えば、チタン酸化物をベースとする層をもつことができる。
【００７６】
基板は、前面基板と反対方向に電極被膜の上に太陽電池材料をベースとした被膜をもつことができる。
【００７７】
本発明による前面基板の好ましい構成は次のようなものである：
基板/（選択的ベース反射防止層（couche antireflet de base facultative）/電極被膜/太陽電池材料、
又は次のようなものである：
基板/（選択的ベース反射防止層）/電極被膜/太陽電池材料／電極被膜。
【００７８】
特殊な変形例では、電極被膜は、建築用ガラスの積層、特に＜強化可能＞又は＜強化＞建築用ガラスの積層で構成されている。具体的には、low-Ｅの積層、特に＜強化可能＞又は＜強化＞のlow-Ｅの積層建築用ガラスで構成されている。この薄膜積層は本発明の特徴を持つものである。
【００７９】
本発明は、本発明に基づく太陽電池用の基板、特に本発明の特徴を示す薄膜積層で被膜した建築用ガラスの基板、特に、《強化可能》又は《強化》建築用ガラス用基板に関係する。具体的には、low-Ｅの基板、特に、本発明の特徴を示す《強化可能》又は《強化》基板に関係する。
【００８０】
また、本発明は、本発明の特徴を示す薄膜積層で被膜した建築用ガラスで、強化処理されたもの、又、本発明の特徴を示す薄膜積層で被膜した建築用ガラスで、フランス特許願FR 2911130で公知のタイプの熱処理されたものを対象とする。
【００８１】
全ての電極被膜層は、真空蒸着技術により蒸着されることが好ましい。しかしながら、第１層又は(複数)第１積層は別の技術により、例えば、熱分解タイプの蒸着技術又はＣＶＤ、必要に応じて真空中で、又はプラズマを使って、蒸着されることが好ましい。
【００８２】
薄膜積層を持つ本発明による電極被膜は、更に、ＴＣＯ電極被膜と比べ機械的に更に抵抗性があることが有利である。従って、太陽電池の寿命を延長することができる。
【００８３】
薄膜積層を持つ本発明による電極被膜は、更に、少なくとも、通常使用されるＴＣＯ導電性酸化物と同等な電気抵抗を示すことが有利である。本発明に基づく電極被膜のスクエア当たりの抵抗Ｒは、１乃至20Ω/  、更に２乃至15Ω/  、例えば、５乃至８Ω/  である。
【００８４】
薄膜積層を持つ本発明による電極被膜は、更に、少なくとも、通常使用されるＴＣＯ導電性酸化物と同等な光伝送性（transmission lumineuse）を示すことが有利である。本発明に基づく電極被膜の可視領域における光伝送率は、50乃至98％、更に65乃至95％、例えば70乃至90％に含まれる。
【図面の簡単な説明】
【００８５】
本発明の特徴の詳細については、以下の図面を参照して、以下の非制限的な実施例から理解することができる。
【図１】従来技術による、透明電気伝導性酸化物電極被膜、ベースの反射防止層をもつ太陽電池の前面基板である。
【図２】本発明による、透明電気伝導性機能単層薄膜積層の電極被膜、及び、ベースの反射防止層をもつ太陽電池の前面基板である。
【図３】太陽電池の３つの材料の量子収量曲線である。
【図４】太陽スペクトラムと太陽電池の３つの材料の吸収スペクトラムとの積に対応する実際の量子収量曲線である。
【図５】太陽電池の寿命試験の原理を説明する図である。
【図６】太陽電池の断面図である。
【００８６】
図１，２，５，６において、種々の被膜、複数層、材料の厚さの間の比率は、その検査を容易にするために、厳格に守らなくてよい。
【００８７】
図１は、従来の、吸収性太陽電池材料200をもつ太陽電池の前面の基板10′を示す。この基板10′は、主表面において、ＴＣＯに電流を通す１つの層66から構成されている透明電極被膜100′を有している。
【００８８】
前面基板10′は太陽電池の中に設けられ、前面基板10′は、入射光Ｒが太陽電池材料200に到達する前に通過する最初の基板である。
【００８９】
また、基板10′は、電極被膜100′の下に、即ち基板10′の上に直接、ベースの被膜層15（基板の反射値に近い小さい反射率ｎ１５を示す）を有している。
【発明を実施するための形態】
【００９０】
図２は本発明の太陽電池の前面の基板10を表す。
【００９１】
前面基板10は、主表面上に、透明電極被膜100をもっている。しかし、この電極被膜100は、複数の薄膜層の積層（少なくとも１つの金属機能層40（銀ベースの）、及び、少なくとも２つの反射防止被膜（20，60）を持つ）で構成されている。前記複数被膜はそれぞれ、少なくとも１の反射防止層24, 26 ; 64, 66を有している。前記機能層40は、２つの反射防止被膜の間に設けられている。反射防止被膜の１つは、機能層の下で基板方向に配置される下部反射防止被膜20であり、他の１つは、機能層の上で基板と反対方向に設けられている上部反射防止被膜60である。
【００９２】
薄膜積層は、図２の透明電極被膜100を形成している。この積層は、Low−Ｅ（bas-emissif）の、必要があれば、強化可能（trempable）基板又は強化(a tremper)の、機能単層の基板タイプ（例えば、ビル建設用ガラス分野で使用され販売されている）の積層構造である。
【００９３】
図に示すように、１から12の符号が付された12の実施例が機能単一層の積層構造をベースに作成された。
−図１をベースにした、実施例 1 , 2 ; 5, 6 ; 9, 10
−図２をベースにした、実施例 3, 4 ; 7, 8 ; 11 , 12,   但し、積層がオーバーブロッキング被膜（revetement de sur-blocage）を有していない場合は除く。
【００９４】
更に、以下の実施例においては、薄膜積層が、厚さ４ｍｍの透明なソーダ石灰ガラス基板10の上に配置されている。
【００９５】
図１の実施例の電極被膜100′はアルミニウムドープされた導電性亜鉛酸化物をベースにしている。
【００９６】
各積層は図２の実施例の電極被膜100を構成している。この積層は次のものを含む薄膜積層から構成されている。
−反射防止層24；率ｎ＝2.4の誘電体のチタン酸化物をベースにした１層、
−反射防止層26；誘電性をもつ酸化物ベースの濡れ層(couche de mouillage)、特に率ｎ＝2の、必要に応じてドープされた亜鉛酸化物をベースにした濡れ層(couche de mouillage)、
−必要に応じて、（図示しない）下部のブロッキング被膜（例えば、Ｔｉベースで又はＮｉＣｒ合金ベースで）は機能層40の下に直接設けることができる；
しかし、この例では、設けられていない；濡れ層26が無い場合には、一般的にこの被膜が必要である、しかし不可欠なものではない。
−唯一の（銀の）機能層40は、濡れ被膜26の上に直接設けられる；
−Ｔｉベース又はＮiＣｒ合金ベースの下部のブロッキング被膜50を機能層の上に直接設けることができる。しかし実施例では、設けられていない。
−亜鉛酸化物をベースとする率ｎ＝２の誘電体の反射防止層64；抵抗値は100Ω.ｃｍオーダーである。この層はブロック被膜50の上で直接セラミック対象からここに蒸着される。
−電流を通す層66が設けられている；この層は、指標ｎ＝２で、反射を防止し、最終端であり、アルミニウムドープされた亜鉛酸化物をベースにしている。その抵抗値は約1100μΩ.ｃｍである。
【００９７】
偶数番目の事例においては、マイクロ結晶化された（結晶の大きさは100nmのオーダーである）シリコンをベースとする太陽電池材料200である。これに対し、奇数番目の事例においては、アモルファスシリコン（非結晶である）をベースとした太陽電池材料200である。
【００９８】
図３には、これら材料の量子収量ＱＥが示されている。本発明において太陽電池材料として適合する材料であるカドミウム テルライド（Tellure de Cadmium）の量子収量も示されている。
【００９９】
量子収量ＱＥは、周知のとおり、ｘ軸で与えられる波長を持つ入射フォトンが電子−ホール対に変換される確率（０と１の間）の表現であることに留意されたい。
【０１００】
図３に記載されているように、最大吸収波長λm、すなわち、量子収量が最大である波長（即ち、最も大きい）について；
−シリコンアモルファスａ−Siの波長、即ち、λmａ-Siは520nmである。
−マイクロ結晶シリコンμｃ-Siの波長、即ち、λmμｃ-Siは720nmである。
−カドミウムテルライドＣｄＴｅの波長、即ち、λmCdTeは600nmである。
【０１０１】
最初のアプローチでは、この最大吸収波長λmは十分である。
【０１０２】
金属機能層40の下で基板方向に設けられた反射防止被膜20の光学的厚さは、太陽電池材料の最大吸収波長λmの約１/８に等しい。これに対して、金属機能層40の上で基板と反対方向に向かって設けられた反射防止被膜60の光学的厚さは、太陽電池材料の最大吸収波長λmの約１/２に等しい。
【０１０３】
下表１は、各被膜20,60に対し、３つの材料に応じて、光学的厚さ（nm）の好ましい範囲をまとめたものである。
【０１０４】
【表１】
2010534929.tif 000003
【０１０５】
しかしながら、量子収量を考慮しながら、積層についての光学的決定を改め、地表における太陽光の波長分布によりこの確率をコンボル−トする（convoluant）ことにより、改善された現実の量子収量を得ることができることが見出された。ここでは、正規化した太陽スペクトラムＡＭ1.5を使用する。
【０１０６】
この場合、金属機能層40の下で基板方向に配置される反射防止被膜20の光学的厚さは、太陽電池材料の吸収スペクトラムと太陽のスペクトラムとの積の最大波長λＭの約１/８に等しい光学的厚さである。また、金属機能層40の上で基板と反対方向に配置される反射防止被膜60の厚さは、太陽電池材料の吸収スペクトラムと太陽のスペクトラムとの積の最大波長λＭの約１/２に等しい光学的厚さである。
【０１０７】
図４に示されるように、太陽電池材料の吸収スペクトラムと太陽のスペクトラムとの積の最大波長λＭ、即ち、量子収量が最大である波長について：
−アモルファスシリコンａ−Siの波長、即ち、λＭａ-Siは530nmである。
−単結晶シリコンμｃ-Siの波長、即ち、λＭμｃ-Siは670nmである。
−カドミウムテルライドCdTeの波長、即ち、λＭCdTeは610nmである。
【０１０８】
表２は、各被膜20,60に対し、３つの材料に応じて、光学的厚さ（nm）の好ましい範囲をまとめたものである。
【０１０９】
【表２】
2010534929.tif 000004
【０１１０】
全ての実施例において、シリコン酸化物をベースにしたベース反射防止層15が、基板と電極被膜100との間に設けられた。その屈折率ｎ１５は小さく、基板の屈折率に近い値である。本発明に基づいて積層の光学的経路を決定する際に、その光学的厚さは考慮されない。
【０１１１】
これら層の蒸着の条件は当業者に公知である。積層は、Low-Ｅ又はソーラー制御アプリケーションに使用されていたものと同様なやり方で行われるからである。
【０１１２】
この点、当業者は特許出願EP 718 250、 EP 847 965、 EP 1 366 001、 EP 1 412 300、EP 722 913を参照することができる。
【０１１３】
次の表３，５，７は、“材料”と“実施例１乃至１２の各層をナノメータで測定した物理的厚さ”をまとめたものである。表４，６，８には、これら実施例の主要な特性が示されている。
【０１１４】
パフォーマンス特性Ｐは、ＴＳＱＥ法により算出される。この方法で、電池の量子収量ＱＥと対象照射領域のスペクトラムの積分との積が計算される。
【０１１５】
実施例１乃至１２については、図５で示されるものに対応して、電池が動作する間に（特に静電場が存在するとき）生成されるストレス(contraintes)に対する電極被膜の抵抗のテストが行われる。
【０１１６】
このテストに対して、基板10、10′の一部分（例えば5ｃｍ×5ｃｍ、電極被膜100,100’で被覆され、しかし太陽電池材料200がない）が約200℃の熱源６の上で、金属板５の上で蒸着される。
【０１１７】
このテストでは、20分間、電極100、100′で被覆された基板10、10′に電場を印加し、前記被覆の表面に電気的コンタクト102が生成され、このコンタクト102と金属板５は、約200Vの直流電圧を供給する電源７の端子に接続される。
【０１１８】
テストの終了時に、一旦試料が冷却されると、残存被覆の割合が試料の前表面に亘って測定される。
【０１１９】
抵抗テスト後に残存する被覆の割合はPRTと表記される。
【０１２０】
【表３】
2010534929.tif 000005
【０１２１】
【表４】
2010534929.tif 000006
【０１２２】
この第１シリーズにおいては、金属機能層の上の被膜60の光学的厚さは270.6nm（=(129.3 + 6)×2)であり、金属機能層の下の被膜20の光学的厚さは72。32 nm ( =24.3×2,4 + 7×2)である。
【０１２３】
このシリーズにおいて、反射防止被膜60の光学的厚さは、反射防止被膜20の光学的厚さの3.74倍である。
【０１２４】
この第１シリーズによると、薄膜の積層で構成され、アモルファスシリコンで被膜された電極被膜（実施例４）を得ることができる。これは、より優れたスクエア当たりの抵抗R（3.5Ω/□より小さい）を示し、同一アモルファス材料（実施例２）で被膜されたＴＣＯ電極被膜より優れたパフォーマンスＰ（4.8%より大きい）を示す。実施例４の被膜20と60の光学的厚さは、表１と表２によると、a-Ｓｉの太陽電池材料に対し、容認できる範囲に入る。しかし、被膜20と60の光学的厚さは、それぞれ、表１のλm/8 及び λm/2 と比べると表２のλM/8 及びλM/2 に近い。
【０１２５】
このシリーズにおいては、薄膜積層で構成された、マイクロ結晶化シリコンで被膜された電極被膜（実施例３）は、より優れている。しかし、パフォーマンスＰについては、同一マイクロ結晶化シリコン（実施例１）で被膜されたＴＣＯ電極被膜のパフォーマンスより悪い（1.8%低い）。実施例３の被膜60の光学的厚さ270.6nmは、表１によると、μc−Siで構成される太陽電池材料200に対し、容認できる範囲324-396nmに入らない。まして、表２によると、μc−Siで構成される太陽電池材料200に対し、容認できる範囲302-369nmに入らない。
【０１２６】
更に、太陽電池材料がどのようなものであろうと、抵抗テスト後に残る薄膜積層の電極被膜（実施例３，４）の割合は、抵抗テスト後に残るＴＣＯ電極被膜（実施例１，２）の割合より大きい。
【０１２７】
【表５】
2010534929.tif 000007
【０１２８】
【表６】
2010534929.tif 000008
【０１２９】
この第２シリーズにおいては、金属機能層の上の被膜60の光学的厚さは345 nm (= (166.6 + 6)×2)であり、金属機能層の下の被膜20の光学的厚さは107.6 nm (= 39×2.4+7×2)である。
【０１３０】
このシリーズにおいては、反射防止被膜60の光学的厚さは、反射防止被膜20の光学的厚さの3.2倍である。
【０１３１】
第１シリーズとは反対に、第２シリーズでは、薄膜の積層で構成された、マイクロ結晶化シリコンで被膜された電極被膜（実施例７）を得ることができる。これは、より優れた、スクエア当たりの抵抗R（3Ω/□より小さい）を示し、同一マイクロ結晶化材料（実施例５）で被膜されたＴＣＯ電極被膜より、優れたパフォーマンスＰ（6%大きい）を示す。実施例７の被膜20と60の光学的厚さは、表１と表２によると、μｃ-Siの太陽電池材料200に対し、容認できる範囲に入る。しかし、被膜60の光学的厚さは、表１の λm/2 より表２のλM/2 に近い。
【０１３２】
このシリーズにおいては、薄膜積層で構成された、アモルファスシリコンで被膜された電極被膜（実施例８）のスクエア当たりの抵抗Ｒは、より優れている。しかし、パフォーマンスＰについては、同一アモルファスシリコン（実施例６）で被膜されたＴＣＯ電極被膜のそれより悪い（13.1%低い）。実施例８の被膜60の光学的厚さ345nm及び被膜20の光学的厚さ107.6nmは、表１によると、a−Siで構成される太陽電池材料200に対し、それぞれ、容認できる範囲234-286 nm 及び 39-91 nm 324-396nmに入らない。まして、表２によるa−Siで構成される太陽電池材料200に対し、それぞれ、容認できる範囲239-292 nm 及び 40-93 nmに入らない。
【０１３３】
更に、太陽電池材料がどのようなものであろうと、抵抗テスト後に残る薄膜積層の電極被膜（実施例７，８）の割合は、抵抗テスト後に残るＴＣＯ電極被膜（実施例５，６）の割合より大きい。
【０１３４】
【表７】
2010534929.tif 000009
【０１３５】
【表８】
2010534929.tif 000010
【０１３６】
この第３シリーズにおいては、金属機能層の上の被膜60の光学的厚さは266 nm (=(107 + 6)×2)であり、金属機能層の下の被膜20の光学的厚さは65.6 nm (=21.5×2.4+7×2)である。
【０１３７】
このシリーズにおいては、反射防止被膜60の光学的厚さは、反射防止被膜20の光学的厚さの4.05倍である。
【０１３８】
第１シリーズと同様に、第３シリーズにおいて、薄膜積層で構成された、アモルファスシリコンで被膜された電極被膜（実施例12）を得ることができる。これは、より優れた、スクエア当たりの抵抗R（2.9Ω/□より小さい）を示し、同一アモルファス材料（実施例10）で被膜されたＴＣＯ電極被膜より、優れたパフォーマンスＰ（9.6%大きい）を示す。実施例12の被膜20と60の光学的厚さは、表１と表２によると、a-Ｓｉの太陽電池材料200に対し、容認できる範囲に入る。しかし、被膜20と60の光学的厚さは、表１のλm/8 及び λm/2より表２のλM/8 及び λM/2に近い。実施例12の被膜20及び60の光学的厚さは、それぞれ、表２のλM/8 及び λM/2とほぼ同一である。
【０１３９】
このシリーズにおいては、薄膜積層で構成された、マイクロ結晶化シリコンで被膜された電極被膜（実施例11）のスクエア当たりの抵抗Ｒは、より優れている。しかし、パフォーマンスＰについては、同一ミクロ結晶化シリコン（実施例９）で被膜されたTCO電極被膜のそれより悪い（11.6%低い）。実施例11の被膜60の光学的厚さ266nmは、表１によるμc−Ｓｉで構成される太陽電池材料200について、それぞれ、容認できる範囲324-396 nmに入らない。まして、表２によるμc−Siで構成される太陽電池材料200について、容認できる範囲302-369 nmに入らない。
【０１４０】
更に、太陽電池材料がどのようなものであろうと、抵抗テスト後に残る薄膜積層の電極被膜（実施例11，12）の割合は、抵抗テスト後に残るＴＣＯ電極被膜（実施例9，10）の割合より大きい。
【０１４１】
第１シリーズと第３シリーズを比較すると、実施例12の被膜20と60の光学的厚さ（それぞれ65.6 nm、266 nm）は、実施例４のもの（それぞれ72.3 nm 及び 270.6 nm）と比べると、a−Siの理論値により近い（それぞれ、λmを考えると65 nm 及び 260 nm、λMを考えると66 nm 及び 265 nm）。また、実施例12のパフォーマンスは、スクウェア当たりの抵抗Ｒがほぼ同一であり、及び、抵抗テストＰＲＴの後に残る薄膜積層の電極被膜の割合がほぼ同一のものと比べ、より高い（4.8%高い）。
【０１４２】
この第３シリーズによれば、金属機能層40の下に基板方向に配置される反射防止被膜20の厚さは、太陽電池材料の吸収スペクトラムと太陽スペクトラムとの積の最大波長λＭの約1/8であると好ましいことが分かる。また、金属機能層40の上に基板と反対方向に配置される反射防止被膜60の厚さは、太陽電池材料の吸収スペクトラムと太陽スペクトラムとの積の最大波長λＭの約1/2であると好ましいことが分かる。
【０１４３】
更に、本発明の枠内で電極被膜を形成する薄膜の積層が極めて高い透明度を持つ必要はないことに留意すべきである。
【０１４４】
実施例３における、電極被膜を形成する積層で一意的に被膜された、太陽電池材料を有しない基板の可視領域光伝送率は75.3％である。これに対し、ＴＣＯ電極被膜を持ち、太陽電池材料を有しない同等の実施例の可視領域光伝送は、即ち、実施例１のそれは、光伝送は85％である。
【０１４５】
ZnO/Ag/ZnO タイプ、又は SnxZnyOz/Ag/SnxZnyOz タイプ (但し、x, y，z は数を表す)又は、ITO/Ag/ITOタイプ の本発明特徴を有する十分単純な積層は、特にブロッキング被膜を含まないから、アプリオリに所期のアプリケーションに対し技術的に適合している。しかし、第３のものは、第１，２のものと比べ高価である可能性がある。
【０１４６】
図６は、本発明の前面基板10と裏面基板20を持つ太陽電池１の断面図を表している。入射光Ｒは前面基板を通過する。
【０１４７】
太陽電池材料200、例えばアモルファスシリコン又は結晶シリコン又はマイクロ結晶化シリコン又はカドミウム テルライド又は銅インジウム ジセレニド（diselenid）(CuInSe2 又は CIS)又は、銅-インジウム-ガリウム-セレニウムで構成される材料は、これら２基板の間に設けられる。それは、ｎドープされた半導体材料層220及びｐドープされた半導体材料層240からできており、これらが電流を生成する。電極被膜100、300は、一方で前面基板10とｎドープされた半導体材料層220との間に、他方では、ｐドープされた半導体材料層240と背面基板20との間に配置される。これら電極被膜100、300は、電気構造（structure electrique）を形成する。
【０１４８】
電極被膜300は、銀又はアルミニウムをベースとすることができる。又は、本発明に基づく、少なくとも１の金属機能層を持つ薄膜積層で構成することができる。
【０１４９】
本発明について、上記実施例に基づいて説明した。もちろん本発明の技術分野の当業者は、本発明を特許請求の範囲に規定された本発明の範囲を逸脱することなく変形することができる。
【図１】
2010534929.tif 000011
【図２】
2010534929.tif 000012
【図３】
2010534929.tif 000013
【図４】
2010534929.tif 000014
【図５】
2010534929.tif 000015
【図６】
2010534929.tif 000016
【国際調査報告】
2010534929.tif 000017
2010534929.tif 000018
2010534929.tif 000019
2010534929.tif 000020
2010534929.tif 000021
2010534929.tif 000022